(57)【要約】      （修正有）【課題】色の均一性や耐久性に優れつつ、これまでにない風合いを出すことができる金属調化粧シート及び化粧板を提供する。【解決手段】金属調化粧シートＡは、染色ポリオレフィンフィルム層である染色フィルム層１と、ヘアーライン調に加工された金属箔層３と、染色フィルム層１と金属箔層３との間に介在する透過層たる接着剤層２，４とを有することを特徴とする。化粧板Ｋ１は、表面が金属からなる化粧板本体６に、金属調化粧シートＡを積層されてなることを特徴とする。【選択図】図１
0003153368.tif 000002
【実用新案登録請求の範囲】
【請求項１】
染色ポリオレフィンフィルム層と、ヘアーライン調に加工された金属箔層と、
前記染色ポリオレフィンフィルム層と前記金属箔層との間に介在する透過層とを有することを特徴とする金属調化粧シート。
【請求項２】
前記透過層が、前記染色ポリオレフィンフィルム層と前記アルミ箔層とを接着する接着剤層である請求項１記載の金属調化粧シート。
【請求項３】
前記金属箔層が、エンボス加工によりヘアーライン調に加工されたものである請求項２記載の金属調化粧シート。
【請求項４】
前記金属箔層の下面に、当該エンボス加工により生じる凹凸に対する保形の役割を兼ねる接着剤層を設けたものである請求項３記載の金属調化粧シート。
【請求項５】
前記金属箔層が、アルミ箔層である請求項３又は４記載の金属調化粧シート。
【請求項６】
前記アルミ箔層の厚みが９〜１２μ、前記エンボス加工による凹凸の厚みが１〜４μ、前記接着剤層の厚みが３〜１０μである請求項５記載の金属調化粧シート。
【請求項７】
前記金属箔層の下側に、不飽和カルボン酸又は不飽和カルボン酸誘導体で変性された変性ポリプロピレン、変性ポリエチレン、及び変性エチレン−プロピレンラバーからなる群より選択された１種以上を主成分とし、５％伸張時の引張応力が２５〜５００ＭＰａである変性ポリオレフィン樹脂層を設けている請求項１、２、３、４、５又は６記載の金属調化粧シート。
【請求項８】
変性ポリオレフィン樹脂層が、変性率が０．０５〜１重量％のマレイン酸変性ポリプロピレンであることを特徴とする請求項７記載の金属調化粧シート。
【請求項９】
前記金属箔層の下側に、ポリエチレンテレフタレートを主成分とし、５％伸張時の引張応力が２５〜５００ＭＰａであるポリエチレンテレフタレート樹脂層を設けている請求項１、２、３、４、５又は６記載の金属調化粧シート。
【請求項１０】
前記ポリエチレンテレフタレート樹脂層が、２軸延伸ポリエチレンテレフタレートであることを特徴とする請求項９記載の金属調化粧シート。
【請求項１１】
請求項７又は８記載の金属調化粧シートを、表面が金属からなる化粧板本体に積層されてなることを特徴とする化粧板。
【請求項１２】
請求項９又は１０記載の金属調化粧シートを、接着剤層を介して表面が硬質樹脂からなる化粧板本体に積層されてなることを特徴とする化粧板。
【考案の詳細な説明】
【技術分野】
【０００１】
本考案は住宅内装用、例えば家電製品、キッチン扉、収納扉等の表面材、例えばテレビや冷蔵庫などの表面材として用いられ、該表面に金属調の意匠性をもたせるために用いられる金属調化粧シートおよび該シートが用いられてなる化粧板に関するものである。
【背景技術】
【０００２】
従来、この種の住宅内装材、テレビや冷蔵庫扉の家電製品、キッチン扉等の表面材としては、金属板に塗装が施された塗装鋼板、金属粉が充填された塩化ビニルフィルムにポリエステルフィルムが貼り合わされた化粧シートが接着剤を介して鋼板に貼り付けられた化粧金属板などがある。とくに近年この種の化粧シートにおいて、ステンレス調の意匠を得るためにヘアーライン調に加工された金属箔等を貼り合わせることにより、独特の意匠性を奏し得る金属調化粧シートが種々提案されている。他方、現在の家電製品では、例えば成形上の理由や軽量化等の種々の事情により表面に鋼板ではなく、金属以外の、例えばＡＢＳ樹脂といった硬質樹脂を採用したものも多くなっている。
【０００３】
そして近年では、特定の変性ポリオレフィン樹脂層を適用することにより、接着剤を用いなくても金属に対して優れた接着性を示す金属調化粧シートが提案されている（例えば、特許文献１参照）。そしてこのような化粧シートが積層された化粧金属板は、切断、打抜き、曲げ、深絞り等の二次加工性に優れた特性を示すものとなっている。また他方、この種の金属調化粧シートを硬質樹脂に対して適用する場合には、別途接着剤層を介して貼付すれば、好適に貼付し得るものとなっている。
【先行技術文献】
【特許文献】
【０００４】
【特許文献１】特開２００５−２４６８８７号公報
【考案の概要】
【考案が解決しようとする課題】
【０００５】
そして、このように、広範な範囲で適用し得る上述の金属調化粧シートには、単に化粧板の見栄えを決定付けるという役割のみならず、特に近年の傾向に応じた様々な要求を満たすことが求められている。例えば、近年の家電製品の大型化といった傾向により、化粧板の色ムラはこれまでよりも目立ち易くなっていたり、また製品の耐久性の向上に伴い化粧板の見た目の耐久性が求められたりしている。すなわち、色ムラの高い精度での低減や、高い日光堅牢度が求められる等これまでよりも高い品質を満たすことが求められている。
【０００６】
加えて化粧板の見た目は商品自体の仕上がりを通じて売れ行き等にも直接的に影響することとなるため、これまでには見られないような独特の風合いや見栄えを有するものも求められているのが現状である。
【０００７】
本考案は、これらのような点に着目してなされたものであり、色の均一性や耐久性に優れつつ、これまでにない風合いを出すことができる金属調化粧シート及び化粧板を提供することを目的としている。
【課題を解決するための手段】
【０００８】
本考案は、このような目的を達成するために、次のような手段を講じたものである。
【０００９】
すなわち本考案に係る金属調化粧シートは、染色ポリオレフィンフィルム層と、ヘアーライン調に加工された金属箔層と、前記染色ポリオレフィンフィルム層と前記金属箔層との間に介在する透過層とを有することを特徴とする。
【００１０】
ここで染色ポリオレフィンフィルムとは、ポリオレフィンフィルムを、例えば１６０℃という高温条件下で染料中に含浸させることにより、ポリオレフィンフィルムの分子間に染料の分子を均一に入りこませることによって染色してなるものである。かかる染色ポリオレフィンフィルムは顔料を練り込まれた他の着色されたフィルムに比べ、高い日光堅牢度と高いＵＶカット性能を両立しつつ、高い透明度と色ムラの無い染色を実現することによって、ヘアーライン調の意匠性をより際立たせることを実現したものである。
【００１１】
そして本考案は、斯かる染色ポリオレフィンフィルムが有する染色の均一性と高い透明度に特に着目することによって、当該染色ポリオレフィンフィルムが金属箔に施されたヘアーライン調の質感を従来に無いまでに際立たせている事を、本願考案者等が初めて見出すことによって実現したものである。
【００１２】
このようなものであれば、染色ポリエチレンテレフタレートに代表される染色ポリオレフィンの特徴である高い透明性、染色の均一性や、優れた日光堅牢度をそのまま反映させて品質の優れた金属調化粧シートとすることができる。そして特に、染色ポリオレフィン層が有している透明度の高さとへアーライン調の質感とが相まって、これまで以上にヘアーライン加工によってもたらされる質感を際立たせた新しい金属調化粧シート並びに化粧板を提供することができる。
【００１３】
本考案で用いる染色ポリオレフィンフィルム層は、表面光沢と表面強度を持たせるためにも設けられるが、用いられるフィルムとしては、ポリ塩化ビニル、ポリ塩化ビニリデン、ポリプロピレン、ポリエチレン、ポリビニルアコール、ポリエチレンテレフタレート、ポリブチレンテレフタレート、ポリカーボネート、ナイロン、ポリスチレン、エチレン−酢酸ビニル共重合体、エチレン−ビニルアルコール共重合体、アイオノマー等のプラスチックフィルムを挙げることができる。中でも透明性、平滑性、光沢性、そして特に染料に対する適応性が良好な、ポリエチレンテレフタレート、ポリブチレンテレフタレート等が好適に用いられる。これらのフィルムの厚さとしては、６〜２５０μｍの厚さのフィルムが一般的に用いられ、好ましくは１２〜２５０μｍである。
【００１４】
また金属薄膜層の表面には、意匠性をさらに向上させる目的で印刷層を別途設けたものとしても良いが、しかしながら、印刷層に含まれるインキが他の層よりも日光堅牢度や耐久性に乏しい場合が多く、そのような場合は他の層の耐久性が高くとも、金属調化粧シートとしての耐久性がインキの耐久性にまで制限されてしまうことになる。そこで本考案では上述の透過層を、染色ポリオレフィンフィルム層と前記アルミ箔層とを接着する接着剤層とすることでインキの使用を回避することにより、金属調化粧シート全体として、より耐久性の高いものとすることができる。
【００１５】
そして本考案に係る上記金属箔層を、エンボス加工によってヘアーライン調に加工されたものとすれば、従来の引っ掻き処理によるヘアーライン加工とは異なり、引っ掻き屑が金属箔層の表面に付着するという不具合もなく、特に染色ポリオレフィン層との間に設けられた上記接着剤層がエンボス加工された金属箔層表面の凹凸を有効に吸収することにより、表面の滑らかさを有効に担保し得るものとなる。
【００１６】
ここで勿論、金属箔層の下面側は貼付対象である化粧板本体に面するものとなるが、当該金属箔層の下面に、当該エンボス加工により生じる凹凸に対する保形の役割を兼ねる接着剤層をさらに設けたものとすれば、化粧板本体に貼付した状態であっても滑らかな表面を保ち得るとともに、化粧板本体の形状に忠実に追従し得るものとすることができる。
【００１７】
ここで、本考案に用いる金属箔としては、例えば、アルミニウム、クロム、金、銀、銅等からなる金属箔が挙げられ、意匠性、加工の容易さ、経済性等からアルミニウムが好適に用いられる。
また上記金属箔層としてアルミ箔を採用した場合の好ましい態様としては、アルミ箔層の厚みを９〜１２μ、前記エンボス加工による凹凸の厚みを１〜４μ、前記接着剤層の厚みが３〜１０μとしたものを挙げることができる。
【００１８】
そして、化粧板本体が金属である場合に好適に適用され得る本考案の化粧シートは、不飽和カルボン酸又は不飽和カルボン酸誘導体で変性された変性ポリプロピレン、変性ポリエチレン、及び変性エチレン−プロピレンラバーからなる群より選択された１種以上を主成分とし、５％伸張時の引張応力が２５〜５００ＭＰａである変性ポリオレフィン樹脂層を、前記金属箔層の下側に設けたことを特徴としている。そして斯かる場合における本考案の化粧板は、上記化粧シートの変成ポリオレフィン層が金属に接するように積層されたことを特徴とする。
【００１９】
すなわち、本考案においては、少なくとも被着体である鋼板に接する層が、５％伸張時の引張応力が２５〜５００ＭＰａの範囲にあり、かつ不飽和カルボン酸又は不飽和カルボン酸の誘導体誘導体で変性された変性ポリプロピレン、変性ポリエチレンまたは変性エチレン−プロピレンラバーからなる群より選択された１種以上を主成分とする変性ポリオレフィン樹脂層を用いることにより、接着剤を用いることなく鋼板に接着可能であり、折り曲げ、打抜き、切断、深絞りなどの２次加工に耐えうる接着強度を有しており、更に、切断や打抜き加工による溶融樹脂の流れ出しや滴下がなく且つ熱変形が極めて小さくできるという特性を、本願考案者等が見いだしたことによるものである。
【００２０】
上記変成ポリオレフィン樹脂層の主成分である変成ポリオレフィン樹脂は、ポリエチレン系樹脂、ポリプロピレン系樹脂、エチレン−プロピレンラバー系樹脂が不飽和カルボン酸又は不飽和カルボン酸の誘導体で変成されたものであり、５％伸張時の引張応力が２５〜５００ＭＰａの範囲にあれば、特に限定されるものではない。引張応力が２５ＭＰａ未満の場合は化粧金属板の折り曲げ、打抜き、切断、深絞りなどの２次加工をする際に十分な強度が得られず破断する恐れがある。また、５００ＭＰａを超えた場合は鋼板との十分な接着強度が得られず、深絞り加工時に剥離してしまう恐れがある。
【００２１】
上記ポリエチレン系樹脂としては、ポリエチレン、エチレンとα−オレフィン等の他のモノマーとの共重合体等が挙げられ、上記ポリプロピレン系樹脂としては、ポリプロピレン、プロピレンとα−オレフィン等の他のモノマーとの共重合体等が挙げられ、エチレン−プロピレンラバー系樹脂としては、エチレン−プロピレン共重合体、エチレン−プロピレン−他のモノマーとの共重合体からなるゴム弾性を有する熱可塑性ゴム等が挙げられる。
【００２２】
上記変性ポリオレフィン樹脂は、ポリエチレン系樹脂、ポリプロピレン系樹脂、エチレン−プロピレンラバー系樹脂が不飽和カルボン酸もしくはその誘導体で変性されたものである。該変性方法としては、例えば、有機過酸化物の存在下に結晶性ポリプロピレンと不飽和カルボン酸若しくはその誘導体を溶媒中もしくは溶媒の不存在下で結晶性ポリプロピレンの融点以上に加熱処理する公知の方法をあげることができる。また、上記変性オレフィン系樹脂は、ポリエチレン系樹脂、ポリプロピレン系樹脂、エチレン−プロピレンラバー系樹脂を重合する際に、不飽和カルボン酸又はその誘導体を共重合させて得られる変性ポリオレフィン樹脂を用いても良い。
【００２３】
また、変性ポリオレフィンの製造に用いられる不飽和カルボン酸又はその誘導体としてはアクリル酸、メタクリル酸、イタコン酸、フマル酸、シトラコン酸及びこれらの酸無水物、エステル、アミド、イミド、金属塩などを例示でき、具体的には、たとえば無水マレイン酸、無水シトラコン酸、無水イタコン酸、アクリル酸メチル、アクリル酸エチル、アクリル酸ブチル、アクリル酸グリシジル、メタクリル酸メチル、メタクリル酸エチル、メタクリル酸ブチル、メタクリル酸グリシジル、マレイン酸モノエチルエステル、マレイン酸ジエチルエステル、フマル酸モノエチルエステル、フマル酸ジエチルエステル、フマル酸モノメチルエステル、フマル酸ジメチルエステル、イタコン酸モノメチルエステル、マレイン酸モノアミド、マレイン酸ジアミド、マレイン酸−Ｎ−モノエチルアミド、マレイン酸−Ｎ、Ｎ−ジエチルアミド、フマル酸モノアミド、フマル酸ジアミド、マレイミド、Ｎ−ブチルマレイミド、Ｎ−フェニルマレイミド、アクリル酸ナトリウム、メタクリル酸ナトリウム、アクリル酸カリウム、メタクリル酸カリウムなどをあげることができる。特に無水マレイン酸を用いるのが好ましい。
【００２４】
変性ポリオレフィンの中の上記不飽和カルボン酸またはその誘導体の量（以下変性率と称する）は用いるポリオレフィンに対して０．０１〜５重量％が好適であり、特に、変性率０．０５〜１重量％が好ましい。
【００２５】
さらに、変性ポリオレフィン樹脂としては、その耐熱性を鑑みて、特に変性率が０．０５〜１重量％のマレイン酸変性ポリプロピレンが好ましい。
【００２６】
上記変性ポリオレフィン樹脂層には、本考案の効果を損なわない範囲内で他の熱可塑性エラストマーが用いられて良く、例えば、エチレン−プロピレンゴム、エチレン−１−ブテンゴム、ブタジエンゴム、スチレン−ブタジエンゴム、エチレン−ブタジエンゴムエチレン−プロピレン−ジエンゴム、ポリ４−メチル１−ペンテン、エチレン−酢酸ビニル共重合体、もしくはスチレン系エラストマー等が挙げられる。
【００２７】
また、本考案で使用される変性ポリオレフィン樹脂には、その機能を疎外しない範囲内でそれぞれ耐熱安定剤、耐候安定剤、滑剤、スリップ剤、難燃剤、帯電防止剤、無機質充填材などが配合されていても構わない。
【００２８】
他方、本考案の金属調化粧シートを、硬質の樹脂からなる化粧板本体に対して適用する場合には、ポリエチレンテレフタレートを主成分とし、５％伸張時の引張応力が２５〜５００ＭＰａであるポリエチレンテレフタレート樹脂層を金属箔層の下側に設けたものとすることが望ましい。
【００２９】
このようなものであれば、ポリエチレンテレフタレート樹脂層、エンボス加工を施した金属箔層、透明樹脂層がこの順に設けられた構成の金属調化粧シートを適用することにより、意匠性に優れた金属調を保持しつつ、さらに、該化粧シートが積層された化粧板は、加工性に優れた化粧板となる。特に、既存の種々の接着剤に対して幅広く好適に適用し得るポリエチレンテレフタレート樹脂とすることにより、硬質の樹脂からなる化粧板本体に対する接着性が更に向上した、優れた化粧板を提供することが可能となる。
【００３０】
ここで、公知のポリエチレンテレフタレート樹脂の具体的なものとして、ＡＰＥＴと称される、着色または透明の非晶状態の結晶性ポリエチレンテレフタレート樹脂、通常ＰＥＴと称される、二軸延伸ポリエチレンテレフタレート樹脂等、さらには、通常ＰＥＴＧと称される、非結晶性コポリマーポリエチレンテレフタレートが使用可能である。厚みは１２〜２５０μｍ程度が望ましいが、コストや成形性から、２５〜１８８μｍが特に望ましい。これより薄くなると化粧シートを貼り付ける化粧板本体の凹凸や異物による欠点が目立ち、好ましくない。
【００３１】
また５％伸張時の引張応力が２５〜５００ＭＰａの範囲にあれば、特に限定されるものではない。引張応力が２５ＭＰａ未満の場合は十分な強度が得られず破断する恐れがある。また、５００ＭＰａを超えた場合は接着剤層を介した化粧板本体との十分な接着強度が得られず、剥離してしまう恐れがある。
【００３２】
本考案で用いられる金属薄膜層は、金属の薄膜を有する層であれば特に限定されず、金属箔からなる層であっても良い。
【００３３】
本考案においては、ポリエチレンテレフタレート樹脂層と金属箔層との間に、５％伸張時の引張応力が２５〜５００ＭＰａの範囲にある合成樹脂層を設けても良い。該合成樹脂層を設けることにより、さらに２次加工性が向上し、且つ熱変形が極めて小さくできる。
【００３４】
上記合成樹脂層の５％伸張時の引張応力は、隣接するポリエチレンテレフタレート樹脂層と同様に２５〜５００ＭＰａが好ましく、更に好ましくは、ポリエチレンテレフタレート層の５％伸張時の引張応力に近い値である。合成樹脂層とポリエチレンテレフタレート樹脂層との５％伸張時の引張応力が大幅に異なると加工性が低下したりして好ましくない。
【００３５】
上記合成樹脂層は、単独でシート状およびフィルム状に成形したものを用いてもよく、また、ポリエチレンテレフタレート樹脂層を形成するシート上に押出しラミネートをして積層体として用いても良く、更に、ポリエチレンテレフタレート樹脂と共押出しをして積層体として用いても良い。上記合成樹脂層の厚さは、０.０１〜５ｍｍが好ましく、更に好ましくは１０〜２００μｍ、特に好ましくは２０〜８０μｍの範囲である。
【００３６】
また、このようなポリエチレンテレフタレート樹脂層や合成樹脂層は、化粧板本体と金属箔層との間のクッションとして作用し得るので、化粧板本体に凹凸等のムラがある場合にこれを拾うことなく化粧板本体にポリエチレンテレフタレート樹脂層や合成樹脂層を介して金属箔を好適に接着することができる。
【００３７】
そして本考案の化粧板は上述の通り、金属調化粧シートを、接着剤層を介して表面が硬質樹脂からなる化粧板本体に積層したものであるが、本考案の化粧板における基材となる化粧板本体は、ＡＢＳ樹脂やポリカーボネート樹脂、さらにはＰＰ、ＰＳ、ＰＥ、ＰＯ、ＰＭＭＡ、ＰＶＣ並びにポリエチレンテレフタレートすなわちＰＥＴなど、家電製品、キッチン扉、収納扉等の表面材、例えばテレビや冷蔵庫などの筐体に用いられているものであれば、好適に適用することができる。
【００３８】
一方、化粧板本体との間に介在する接着剤層は、上述した化粧板本体に対して十分な接着強度が得られるものであれば、公知の接着性材料を用いることができる。例えば、アクリル系、ポリエステル系、ポリウレタン系、エポキシ系の接着材料が使用できるが、その中では塗膜凝集力の高い二液硬化型のポリウレタン系接着性材料が好適に使用できる。また、その塗工方法も接着性材料の塗液粘度等によって適宜選択できるが、塗布量は接着強度、コスト等を考慮して適宜決定するとよいが、出来るだけ低塗布量が好ましい。
【００３９】
このように、製造された本考案の金属調の化粧板は、意匠性が高く、住宅内装、冷蔵庫扉、キッチン扉の表面材や、ポスター・ラベル・パッケージ・ディスプレイなどに利用することができる。
【考案の効果】
【００４０】
本考案によれば、染色ポリエチレンテレフタレートに代表される染色ポリオレフィンの特徴である高い透明性、染色の均一性や、優れた日光堅牢度をそのまま反映させて品質の優れた金属調化粧シートを提供ことができる。そして特に本考案によれば、染色ポリオレフィン層が有している透明度の高さとへアーライン調の質感とが相まって、これまで以上にヘアーライン加工によってもたらされる質感を際立たせた新しい金属調化粧シート並びに化粧板を提供することができる
【図面の簡単な説明】
【００４１】
【図１】本考案の第１実施形態に係る化粧板の構成説明図。
【図２】本考案の第２実施形態に係る化粧板の構成説明図。
【考案を実施するための形態】
【００４２】
＜第１実施形態＞
以下、本考案の第１実施形態について図面を参照して説明する。
【００４３】
図１に示す金属調化粧シートＡは、鋼板６に対して熱圧着により貼付することにより本考案に係る化粧板Ｋ１を構成するものである。そして当該金属調化粧シートＡは、例えば染色ポリエチレンテレフタレートからなる染色ポリオレフィンフィルム層である染色フィルム層１の下面に透明の接着剤からなる透過層たる接着剤層２を設け、これをヘアーライン調にエンボス加工された金属箔層であるアルミ箔層３の上面に接着し、アルミ箔層３の下面には接着剤層４を介して変性ポリオレフィン樹脂層５を設けた構成としている。
【００４４】
ここで、本実施形態に係る金属調化粧シートＡは、染色ポリオレフィンフィルム層である染色フィルム層１と、ヘアーライン調に加工された金属箔層３と、染色フィルム層１と金属箔層３との間に介在する透過層たる接着剤層２とを有することを特徴とするものである。
【００４５】
染色フィルム層１は、本実施形態では例えばポリエチレンテレフタレートフィルムを、例えば１６０℃という高温条件下で染料中に含浸させることにより、フィルムの分子間に染料の分子を均一に入りこませることによって染色してなるものであり、顔料を練り込むことで着色されたフィルムに比べ、高い日光堅牢度と高いＵＶカット性能を両立しつつ、高い透明度と色ムラの無い着色を実現することによって、透過層である接着剤層２を介したアルミ箔層３のヘアーライン調の意匠性をより際立たせることを実現したものである。
【００４６】
さらに詳述すると、この金属調化粧シートＡは、厚さ２５〜７５μの染色フィルム層１の下面には、この適用例では厚さ９〜２５μのヘアーライン調にエンボス加工されたアルミ箔層３を形成するのであるが、その際、アルミ箔層３のエンボスによる凹凸柄を３〜１０μの例えば二液硬化型の接着剤からなる接着剤層２にてカバーリングすることにより、安定性のある立体的な意匠性を確保する。なお、染色フィルム層１の上面に、当該染色フィルム層１の特徴を損なわない程度に、マット加工や防汚性付与、或いは表面強度付与等のための図示しないコーティング層を設けることによって所望の機能性を備えた金属調化粧シートＡとしても応用できる。
【００４７】
そして、アルミ箔層３の下面に、前記同様の二液硬化型の接着剤層４を介して、５％伸張時の引張応力が２５〜５００ＭＰａである厚さ５０〜１００μの変性ポリオレフィン樹脂層５を設け、鋼板９に接着あるいは熱圧着した際には、鋼板６との接着強度の向上を図るものである。なお本実施形態では、変性ポリオレフィン樹脂層５の一例として、変性率が０．０５〜１重量％のマレイン酸変性ポリプロピレンを適用している。
【００４８】
以上のような構成とすることにより、本実施形態に係る金属調化粧シートＡは、染色フィルム層１の本来有している特性、すなわち、染色ポリエチレンテレフタレートに代表される染色ポリオレフィンの特徴である高い透明性、染色の均一性や、優れた日光堅牢度をそのまま染色フィルム層１に反映させて品質の優れた金属調化粧シートとすることができる。そして特に、染色フィルム層１が有している透明度の高さとエンボス加工により施されたヘアーライン調の質感とが相まって、これまでにないまでに忠実にステンレス調の質感を有したものとなっている。
【００４９】
また、本実施形態の構成によれば、アルミ箔層３へのヘアーライン調エンボス加工を通じて、意匠性に優れ、またヘアーライン調の外観の品質が安定し、引っかき滓が発生せず生産性を高めて安価に提供可能となし、密着強度にも優れた金属調化粧シートＡを得ている。従来、意匠性に富んだ鋼板を製造するには、直接、鋼板９に様々な加工を施さなければならず、意匠性の選択肢が限られたり、生産性に乏しい為、コストが割高になる等のデメリットが有った。これに対し、この実施形態では、高意匠性フィルムをロール物で製造供給し、鋼板６との接着工程の生産効率を高める事により大幅なコストダウンを実現している。また、変性ポリオレフィン樹脂層５における熱圧着により鋼板６に好適に接着することができるので、この金属調化粧シートＡを利用する者の接着剤の塗布作業を不要にして二次加工作業を平易化し得るものとなっている。また、接着剤の塗布ムラ等の入り込む余地も排除できるため、最終製品の品質を確実に向上させ得るものとなっている。
【００５０】
＜第２実施形態＞
以下、本考案の第２実施形態について図面を参照して説明する。なお本実施形態において、上記第１実施形態と同じ構成要素に関しては、同じ符号を付すとともに詳細な説明を適宜省略するものとする。
【００５１】
本実施形態に係る化粧板Ｋ２は、後に詳述する金属調化粧シートＢを、接着剤層８を介して硬質樹脂である化粧板本体９に貼付したものである。
【００５２】
化粧板本体９は、本実施形態ではその一例として、硬質樹脂であるＡＢＳ樹脂を用いている。しかし化粧板本体に用いる素材は前記ＡＢＳ樹脂に限定されるものではなく、ポリカーボネート樹脂やさらにはＰＰ、ＰＳ、ＰＥ、ＰＯ、ＰＭＭＡ、ＰＶＣ並びにポリエチレンテレフタレートすなわちＰＥＴ等といった他の種々の硬質樹脂、つまり、通常家電製品、キッチン扉、収納扉等の表面材、例えばテレビや冷蔵庫などの筐体に用いられているものであれば、好適に適用することが可能である。
【００５３】
接着剤層８は、本実施形態では塗膜凝集力の高い二液硬化型のポリウレタン系の接着剤を使用しているが、当該接着剤に限定されるものではない。例えば、アクリル系、ポリエステル系、ポリウレタン系、エポキシ系の接着材料を用いた、既存の種々の接着剤を適用することができる。
【００５４】
ここで、本実施形態に係る金属調化粧シートＢは、ポリエチレンテレフタレートを主成分とし、５％伸張時の引張応力が２５〜５００ＭＰａであるポリエチレンテレフタレート樹脂層７、上記実施形態同様に金属箔をエンボス加工した金属箔層たるアルミ箔層３、そして上記同様の染色フィルム層１が透過層である接着剤層２を介してアルミ箔層３の上に設けられた構成である。
【００５５】
詳細には、アルミ箔層３の下面に、同じく二液硬化型の接着剤からなる接着剤層４を介して、厚さ５０〜１００μｍの、例えば２軸延伸ポリエチレンテレフタレートからなるポリエチレンテレフタレート樹脂層７を設け、硬質樹脂からなる化粧板本体９に上述の接着剤層８を介して接着した際には、化粧板本体９との接着強度が好適に維持されるものである。なお本実施形態では図示しないが、ポリエチレンテレフタレート層７の下面に、接着剤層８により好適に適応させるためのプライマー層をさらに設けたものとしてもよい。
【００５６】
かかる構成によれば、硬質樹脂製の化粧板本体９に対しても密着強度にも優れたものとすることにより、上記第１実施形態と同様の効果を奏し得る金属調化粧シートＢが得られる。特に、ポリエチレンテレフタレート樹脂層７が既存の種々の接着材料に対して好適に接着されるため、化粧板本体９に好適に接着し得る接着剤層８に対しても十分な強度で接着することができるので、この金属調化粧シートＡを利用する者の接着剤の塗布作業をより平易化することによって、ひいては最終製品の品質を確実に向上させることが可能となっている。
【００５７】
以上、本考案の実施形態について説明したが、各部の具体的な構成は、上述した実施形態のみに限定されるものではなく、本考案の趣旨を逸脱しない範囲で種々変形が可能である。
【符号の説明】
【００５８】
１…染色ポリオレフィンフィルム層（染色フィルム層）
２…透過層（接着剤層）
３…金属箔層（アルミ箔層）
４…接着剤層
５…変性ポリオレフィン樹脂層
６…化粧板本体
７…ポリエチレンテレフタレート樹脂層
８…接着剤層
９…化粧板本体
Ａ、Ｂ…金属調化粧シート
Ｋ１、Ｋ２…化粧板
【図１】
0003153368.tif 000003
【図２】
0003153368.tif 000004